(57)【特許請求の範囲】
【請求項１】
繊維強化プリプレグの積層体からなる繊維強化樹脂製のゴルフクラブシャフトであって、
バイアス層の繊維強化プリプレグとストレート層の繊維強化プリプレグの間に、１０℃における損失正接（ｔａｎδ）が１．０以上である双極子変換材料を、１ｇ以上２７ｇ以下の重量範囲で積層してなり、
引張弾性率が３０ｔｏｎｆ／ｍｍ2以上８０ｔｏｎｆ／ｍｍ2以下のカーボン繊維を強化繊維とした繊維強化プリプレグを、塗装前のシャフト全重量の５０重量％以上の割合で用いてなり、
シャフトのグリップ（ＢＵＴＴ）側端部からシャフト全長の３０％の範囲の曲げ剛性（ＥＩ）値が４ｋｇ・ｍ2以上１０ｋｇ・ｍ2以下であり、
塗装前のシャフト全重量が３５ｇ以上７０ｇ以下であることを特徴とするゴルフクラブシャフト。
【請求項２】
上記双極子変換材料を、シャフトのグリップ（ＢＵＴＴ）側端部からシャフト全長の４０％までの範囲の少なくとも一部に積層配置してなる請求項１に記載のゴルフクラブシャフト。
【発明の詳細な説明】
【０００１】
【発明の属する技術分野】
本発明は、ゴルフクラブシャフトに関し、詳しくは、繊維強化樹脂からなる軽量ゴルフクラブシャフトの打撃時における振動減衰性、及び飛距離を改良するものである。
【０００２】
【従来の技術】
近年、ゴルフクラブシャフトに、比強度、比剛性の高いカーボン繊維を使用したゴルフクラブシャフトが製造され市場に定着している。このように、カーボン繊維の比強度・比剛性が高くなるにつれ、軽量化されたゴルフクラブシャフトが製造できるようになっている。
【０００３】
ゴルフクラブシャフトが軽量化されることにより、スイング時のヘッドスピードが上がり、より飛距離を出せるようになる。しかし、ゴルフクラブシャフトが軽量化されるにつれ、打撃時にプレーヤーに不快な振動及び、衝撃が生じやすくなる。これは、シャフト自体が軽くなることで、シャフトの振動の周波数が高くなるため、従来のシャフトの周波数と異なり、プレーヤーが不快に感じることにより生じている。このため、近年のゴルフプレーヤーの中には、打撃時の振動、衝撃により肘、肩などに傷害を持つプレーヤーが増加している。
【０００４】
従って、打撃時に発生する振動を抑制するために、これまでに種々の提案がなされている。例えば、特開平９−２１６９５８号、特開平１０−３６６３８号では、繊維強化樹脂層の樹脂中にエチレン共重合体樹脂粒子やゴム粒子を混合し、この繊維強化樹脂を使用した制振性、耐衝撃性に優れたプリプレグが提案されている。
【０００５】
また、特開平５−１２３４２８号では、振動吸収性能とソフトなフィーリングを得るために、繊維強化樹脂層に振動抑制材層を挿入し、３層構造体にしたゴルフクラブシャフトが提案されている。
【０００６】
【発明が解決しようとする課題】
しかしながら、特開平９−２１６９５８号、特開平１０−３６６３８号のプリプレグは、材料自体は制振性を有するものの、いずれもゴルフクラブシャフトにした場合、プレーヤーが実感できる程の劇的な振動減衰性能は実現できておらず、さらには、十分な飛距離も得ることができないという問題がある。
【０００７】
また、特開平５−１２３４２８号のゴルフクラブシャフトは、曲げ剛性（ＥＩ）値が、飛距離性能の向上に影響を及ぼすほどに調整するのが難しく、ゴルフクラブシャフトのしなり設計が困難であり、却って、ゴルフクラブの設計の自由度が低下する。このため、振動減衰性を維持しながら、軽量化と飛距離の増大を図ることができないという問題がある。
【０００８】
本発明は上記した問題に鑑みてなされたものであり、飛距離をより増大させると共に、打撃時にプレーヤーに伝わる振動、衝撃をより緩和させて、今までにないソフトなフィーリングを有する軽量なゴルフクラブシャフトを提供することを課題としている。
【０００９】
【課題を解決するための手段】
上記課題を解決するため、本発明は、繊維強化プリプレグの積層体からなる繊維強化樹脂製のゴルフクラブシャフトであって、
バイアス層の繊維強化プリプレグとストレート層の繊維強化プリプレグの間に、１０℃における損失正接（ｔａｎδ）が１．０以上である双極子変換材料を、１ｇ以上２７ｇ以下の重量範囲で積層してなり、
引張弾性率が３０ｔｏｎｆ／ｍｍ2以上８０ｔｏｎｆ／ｍｍ2以下のカーボン繊維を強化繊維とした繊維強化プリプレグを、塗装前のシャフト全重量の５０重量％以上の割合で用いてなり、
シャフトのグリップ（ＢＵＴＴ）側端部からシャフト全長の３０％の範囲の曲げ剛性（ＥＩ）値が４ｋｇ・ｍ2以上１０ｋｇ・ｍ2以下であり、
塗装前のシャフト全重量が３５ｇ以上７０ｇ以下であることを特徴とするゴルフクラブシャフトを提供している。
【００１０】
上記のように、本発明のゴルフクラブシャフトは、振動減衰性能に優れた双極子変換材料を重量を規定して積層し、引張弾性率が３０ｔｏｎｆ／ｍｍ２以上８０ｔｏｎｆ／ｍｍ２以下のカーボン繊維を強化繊維とした高弾性の繊維強化プリプレグを多用し、シャフトのグリップ側端部からシャフト全長の３０％の範囲の曲げ剛性値を規定しているため、軽量でありながら、飛距離の向上と、打撃時の振動や衝撃の低減を図ることができる。振動減衰性能に優れる双極子変換材料と高弾性材料との積層量を調整し、両者の利点をバランス良く引き出すことができる。
【００１１】
上記双極子変換材料とは、以下のような特徴をもつ材料である。双極子変換材料中には、±の双極子が存在し、通常は電荷が引き付け合って安定した状態で存在している。この材料に振動が加わった場合、双極子が変位し双極子同士が一旦離れるが、その後、再び互いに引きつけ合おうとする復元作用が働く。その際に、双極子がベースとなる高分子鎖や双極子と接触し、摩擦熱として振動エネルギーが大量に熱エネルギーに変換される。上記作用により振動エネルギーを吸収する材料である。
【００１２】
繊維強化プリプレグの積層体内に、１０℃における損失正接（ｔａｎδ）が１．０以上である双極子変換材料を積層している。損失正接（ｔａｎδ）の値が大きいほど、上記双極子変換材料のエネルギー変換が大きくなるため、打球時の振動、衝撃を抑制することができ、プレーヤーに与える不快感を低減することができる。
損失正接（ｔａｎδ）を上記範囲としているのは、ｔａｎδが１．０未満であると、振動、衝撃抑制効果が十分に発現できないという問題があるためである。この観点から、ｔａｎδは１．２以上が好ましく、１．５以上がさらに好ましい。本発明においては、ｔａｎδの上限は特に規定はないが、ゴルフクラブシャフトに使用しうる材料の入手上の理由から、ｔａｎδは５．０以下、特には４．０以下、さらには２．０以下が好ましい。
【００１３】
上記双極子変換材料を、１ｇ以上２７ｇ以下、好ましくは１ｇ以上２０ｇ以下、さらに好ましくは１ｇ以上１５ｇ以下の重量範囲で積層している。
上記範囲としているのは、１ｇより小さいと、振動、衝撃抑制効果が十分に発現できないためである。また、２７ｇより大きいと全体重量に影響を与え、繊維強化樹脂の重量設計に自由度がなくなるためである。
【００１４】
引張弾性率が３０ｔｏｎｆ／ｍｍ２以上８０ｔｏｎｆ／ｍｍ２以下のカーボン繊維を強化繊維とした繊維強化プリプレグを、塗装前のシャフト全重量の５０重量％以上の割合で用いている。さらには、６０重量％以上が良い。上限としては、１００重量％でも良いが、シャフト強度を考慮すると９５重量％以下が好ましい。
引張弾性率が３０ｔｏｎｆ／ｍｍ２以上８０ｔｏｎｆ／ｍｍ２以下のカーボン繊維を強化繊維とした繊維強化プリプレグのような高弾性材料を使用しているため、シャフトの強度を高めつつ、シャフトの軽量化を図ることができる。
【００１５】
シャフトのグリップ（ＢＵＴＴ）側端部からシャフト全長の３０％の範囲の曲げ剛性（ＥＩ）値が４ｋｇ・ｍ２以上１０ｋｇ・ｍ２以下、好ましくは５ｋｇ・ｍ２以上１０ｋｇ・ｍ２以下、さらに好ましくは６ｋｇ・ｍ２以上１０ｋｇ・ｍ２以下としている。
上記範囲としているのは、シャフトの上記範囲の部分の曲げ剛性（ＥＩ）値が４ｋｇ・ｍ２より低いと、打球感が頼りなく、フィーリングが悪くなるためである。逆に、曲げ剛性（ＥＩ）値が１０ｋｇ・ｍ２より高いと、打球感が硬くてフィーリングが悪くなり、また、手元付近のＥＩ値が高すぎて振動、衝撃が伝わりやすくなり、本発明の効果が少なくなるためである。
【００１６】
また、上記曲げ剛性値とするには、引張弾性率が５５ｔｏｎｆ／ｍｍ２以上のカーボン繊維を強化繊維とした繊維強化プリプレグを、シャフトのグリップ（ＢＵＴＴ）側端部からシャフト全長の３０％の範囲に積層配置することが好ましい。このように高弾性率の材料を用いることにより、軽量化を図りつつ、剛性値を高めることができる。
【００１７】
塗装前のシャフト全重量が３５ｇ以上７０ｇ以下、好ましくは３５ｇ以上６０ｇ以下、さらに好ましくは３５ｇ以上５５ｇ以下としている。
上記範囲としているのは、３５ｇ未満では、シャフトが軽すぎてしまい、方向性をコントロールすることが困難となる上に、シャフト強度も低下するためである。７０ｇよりも大きくなると、ヘッドスピードが上がらず飛距離を伸ばすことができないためである。
【００１８】
上記双極子変換材料を、シャフトのグリップ（ＢＵＴＴ）側端部からシャフト全長の４０％までの範囲の少なくとも一部に積層配置していることが好ましい。
上記双極子変換材料は、振動減衰性を考慮するとシャフト全長に挿入するのが良いが、シャフトの重量を考慮すると全長の一部が良く、特にシャフトのグリップ（ＢＵＴＴ）側端部からシャフト全長の４０％、さらには全長の３０％までの範囲の少なくとも一部に積層配置していることが好ましい。このように、グリップ付近（手元側）に積層することにより、打球時にプレーヤーに伝わる振動を、よりいっそう抑制することができる。
【００１９】
上記双極子変換材料を、バイアス層の繊維強化プリプレグとストレート層の繊維強化プリプレグの間に積層配置している。バイアス層とストレート層は、それぞれ違った挙動をするため、両者の層間では変位、ズレが生じており、振動が生じやすい。従って、上記ように、両者の層間に、上記双極子変換材料を積層することにより、振動減衰効果をさらに高めることができる。
【００２０】
バイアス層の繊維強化プリプレグとは、強化繊維の繊維角度がシャフトの軸線方向に対して０゜でない繊維強化プリプレグであり、シャフトの軸線方向に対して±２２°〜±４５°の繊維角度のプリプレグが特に好ましい。バイアス層を設けることにより、シャフトの剛性を上げることができる。特に、シャフトの捻り剛性を上げることができ、飛球方向のばらつきを抑えることができる。
【００２１】
ストレート層の繊維強化プリプレグとは、強化繊維の繊維角度がシャフトの軸線方向に対して０°である繊維強化プリプレグである。ストレート層を設けることにより、曲げ剛性を高くすることができ、シャフトの変形量を抑え、スイング時に、しっかり感を生じさせることができる。
【００２２】
双極子変換材料を繊維強化プリプレグの積層体内に積層するにあたり、双極子変換材料は、１層または、複数層として積層してもよく、繊維強化プリプレグの積層体の最外層、中間層、及び最内層のいずれに配置してもよい。また、双極子変換材料は、シャフト断面において全周を巻回すように積層することが好ましいが、シャフトの断面周を部分的あるいは断続的に巻回するように積層してもよい。
【００２３】
上記双極子変換材料の厚みは０．０５ｍｍ以上０．５ｍｍ以下、好ましくは０．０８ｍｍ以上０．３ｍｍ以下が良い。上記範囲としているのは、上記厚みが０．０５ｍｍより薄いと、振動減衰効果が少ないためであり、上記厚みが０．５ｍｍより厚いと、シャフトが重くなる上に、さらにはシャフト強度が低下するためである。
【００２４】
上記双極子変換材料は、極性高分子に、双極子のモーメントを増加させる活性成分を配合したものが好ましく、特にシート状として積層することが好ましい。
【００２５】
上記極性高分子としては、塩素化ポリエチレン、ＥＶＡ、アクリロニトリルブタジエンゴム（ＮＢＲ）、ポリ塩化ビニル、アクリルゴム（ＡＣＲ）、スチレンブタジエンゴム（ＳＢＲ）、クロロプレンゴム（ＣＲ）等から選択される１種または複数種の極性高分子を好適に用いることができ、繊維強化プリプレグとの接着性の点からは、塩素化ポリエチレン、ＥＶＡが特に好ましい。
【００２６】
上記活性成分としては、メルカプトベンゾチアジル基を含む化合物、ベンゾトリアゾール基を持つ化合物、ジフェニルアクリレート基を含む化合物から選択される１種または複数種の化合物を用いることができる。
【００２７】
双極子変換材料の表面には、繊維強化プリプレグになじみやすいタック性樹脂を塗布していることが好ましい。これにより、双極子変換材料と繊維強化プリプレグの密着性を高めることができる。タック性樹脂としては、種々の樹脂を用いることができるが、具体的な商品名としては、ＭＲＳ−３Ｄ（三菱レイヨン社製）、ＴＣ２７（東レ社製）等が挙げられる。
【００２８】
上記引張弾性率が３０ｔｏｎｆ／ｍｍ２以上８０ｔｏｎｆ／ｍｍ２以下のカーボン繊維を強化繊維とした繊維強化プリプレグ以外の繊維強化プリプレグの強化繊維としては、同様にカーボン繊維が好ましいが、その他、ガラス繊維、アラミド繊維、ボロン繊維、芳香族ポリアミド繊維、芳香族ポリエステル繊維、超高分子ポリエチレン繊維等も用いることができる。
【００２９】
本発明のゴルフクラブシャフトは繊維強化樹脂製であり、繊維強化プリプレグの積層体により形成しているため、シャフトを部分的に補強することが容易であり、シャフトの剛性変化が行いやすい。また、シャフトの全長よりも短い繊維強化プリプレグ、あるいはシャフトの全長よりも短い双極子変換材料を用いるときは、上記プリプレグあるいは双極子変換材料の端部をカットし、巻き付け積層する際に自然に段差ができるようにすると、剛性分布を滑らかにすることができる。
【００３０】
繊維強化樹脂に用いられる樹脂としては、熱硬化性樹脂、熱可塑性樹脂等が挙げられるが、強度と剛性の点より、熱硬化性樹脂が好ましく、特にエポキシ系樹脂が好ましい。
【００３１】
熱硬化性樹脂としては、エポキシ系樹脂、不飽和ポリエステル系樹脂、フェノール系樹脂、メラミン系樹脂、ユリア系樹脂、ジアリルフタレート系樹脂、ポリウレタン系樹脂、ポリイミド系樹脂、ケイ素樹脂等が挙げられる。
【００３２】
熱可塑性樹脂としては、ポリアミド樹脂、飽和ポリエステル系樹脂、ポリカーボネート系樹脂、ＡＢＳ樹脂、ポリ塩化ビニル系樹脂、ポリアセタール系樹脂、ポリスチレン系樹脂、ポリエチレン系樹脂、ポリ酢酸ビニル系樹脂、ＡＳ樹脂、メタクリル樹脂、ポリプロピレン樹脂、フッ素樹脂等が挙げられる。
【００３３】
【発明の実施の形態】
以下、本発明の実施形態を図面を参照して説明する。
図１は、本発明の第一実施形態に関わるゴルフクラブシャフトを示し、シャフト１は、繊維強化プリプレグの積層体からなり、小径側先端にヘッド２が取り付けられ、大径端側にグリップ３が取り付けられている。シャフト１は、全長が４６インチ、塗装前のシャフト全重量が５０ｇであり、テーパー状としている。
【００３４】
上記シャフト１は、図２に示す繊維強化プリプレグ１１〜２２、及び双極子変換材料からなるシート１０を、芯金（図示せず）に内周側から巻き付けて積層している。これら繊維強化プリプレグ１１〜２２の強化繊維Ｆ１１〜Ｆ２２はいずれもカーボン繊維を用い、マトリクス樹脂としてエポキシ樹脂を用いている。
【００３５】
双極子変換材料からなるシート１０の厚みは０．２ｍｍ、重量は１５．０ｇとし、シャフトの断面周を１回巻するように、１層で中間層に積層している。双極子変換材料からなるシート１０の形状は四角形であり、シャフト１の軸線方向の長辺の長さが３５０ｍｍ、短辺の長さが２５０ｍｍであり、シートの幅は、長辺が５０．５ｍｍであり、短片側の端部は斜めにカットされている。また、双極子変換材料からなるシート１０の１０℃における損失正接（ｔａｎδ）は１．２としている。
【００３６】
双極子変換材料からなるシート１０は、シャフト１のグリップ（ＢＵＴＴ）側端部からシャフト全長の約３０％の範囲に、バイアス層の繊維強化プリプレグ１５とストレート層の繊維強化プリプレグ１６の間に積層配置している。また、双極子変換材料からなるシート１０の表面には、繊維強化プリプレグになじみやすいタック性のある樹脂をまんべんなく塗布している。
【００３７】
双極子変換材料は、極性高分子である塩素化ポリエチレンに、活性成分としてメルカプトベンゾチアジル基を含む化合物であるＮ，Ｎジシクロヘキシルベンゾチアジル−２−スルフェンアミドを配合してなる材料を用いている。
【００３８】
引張弾性率が３０ｔｏｎｆ／ｍｍ２以上８０ｔｏｎｆ／ｍｍ２以下のカーボン繊維を強化繊維とした繊維強化プリプレグは、塗装前のシャフト全重量に対して、５０重量％の割合で用いている。
【００３９】
シャフト１のグリップ（ＢＵＴＴ）側端部からシャフト全長の３０％の範囲において、曲げ剛性（ＥＩ）値の最小値が４．５ｋｇ・ｍ２であり、曲げ剛性（ＥＩ）値の最大値が７ｋｇ・ｍ２である。
【００４０】
以下、繊維強化プリプレグ１１〜２２の積層構成を示す。
プリプレグの形状、長さ、幅は図に示す通りである（図中の単位はｍｍとする）。
【００４１】
繊維強化プリプレグ１１、１２は、長さを２１０ｍｍ、厚みを０．１０４ｍｍとし、強化繊維Ｆ１１、Ｆ１２がシャフト軸線に対してなす配向角を０°とし、ヘッド側に配置している。
繊維強化プリプレグ１３、１５は、長さを１１９５ｍｍ、強化繊維Ｆ１３、Ｆ１５がシャフト軸線に対してなす配向角をそれぞれ−４５°、＋４５゜としている。
繊維強化プリプレグ１４は、長さを１１９５ｍｍ、厚みを０．０３３ｍｍとし、強化繊維Ｆ１４がシャフト軸線に対してなす配向角を９０°としている。
繊維強化プリプレグ１６は、長さを１１９５ｍｍ、厚みを０．１０５ｍｍとし、強化繊維Ｆ１６がシャフト軸線に対してなす配向角を０°としている。
繊維強化プリプレグ１７は、長さを４００ｍｍ、厚みを０．０８４ｍｍとし、強化繊維Ｆ１７がシャフト軸線に対してなす配向角を０°とし、グリップ側に配置している。
繊維強化プリプレグ１８は、長さを１７５ｍｍ、厚みを０．０８５ｍｍとし、強化繊維Ｆ１８がシャフト軸線に対してなす配向角を０°とし、グリップ側に配置している。
繊維強化プリプレグ１９、２０は、長さを１１９５ｍｍ、厚みを０．１０５ｍｍとし、強化繊維Ｆ１９がシャフト軸線に対してなす配向角を０°としている。
繊維強化プリプレグ２１、２２は、長さを２３５ｍｍ、厚みを０．１０２ｍｍとし、強化繊維Ｆ２１、Ｆ２２がシャフト軸線に対してなす配向角を０°とし、ヘッド側先端部の補強のための三角形の補強層として、ヘッド側に配置している。
【００４２】
シャフト１は、シートワインディング製法により作成されており、双極子変換材料からなるシート１０（繊維強化プリプレグ１５と繊維強化プリプレグ１６の間に）、及びカーボン繊維を強化繊維とした繊維強化プリプレグ１１〜２２を芯金（図示せず）に、順次（繊維強化プリプレグ１１→１２→…２２）巻き付けて積層した後、ポリエチレンテレフタレート樹脂製等のテープでラッピングしてオーブン中で加熱加圧して樹脂を硬化させて一体的に成形し、その後、芯金を引き抜いて、シャフト１を形成している。
【００４３】
これにより、飛距離を増大させると共に、打撃時にゴルファーの手に伝わる振動、衝撃を抑制することができ、ソフトなフィーリングを有する軽量なゴルフクラブシャフトを得ることができる。
【００４４】
上記第一実施形態では、双極子変換材料からなるシート１０は１枚のみ用いられているが、同一層、あるいは複数層に、複数枚積層してもよい。シャフト断面において全周、あるいは一部を断続的に巻回すように積層してもよい。また、シャフトの軸線方向において、シャフト全長に渡って、あるいは一部に積層してもよく、シート状に限定されるものではない。
【００４５】
上記第一実施形態のゴルフクラブシャフトはウッド型のヘッド２を備えているが、アイアン型のヘッドを取り付けてもよいし、パター等であってもよい。
【００４６】
以下、本発明のゴルフクラブシャフトの実施例１〜４及び比較例１〜７について詳述する。各々、下記の構成からなる繊維強化プリプレグを用い、ゴルフクラブシャフトを作製した。各実施例及び比較例で用いた双極子変換材料及び繊維強化プリプレグの積層条件を下記の表１及び表２に示す。なお、シャフト長さは、いずれも４６インチとした。
【００４７】
【表１】
0004439754.tif 000002
【００４８】
【表２】
0004439754.tif 000003
【００４９】
双極子変換材料としては、ＣＣＩ社製、ダイポールギーフィルムＤＰ２０１（ベースとなる樹脂は塩素化ポリエチレン、活性成分はＮ，Ｎジシクロヘキシルベンゾチアジル−２−スルフェンアミド）を使用した。
【００５０】
双極子変換材料のｔａｎδは、粘弾性測定装置（島津製作所社製の粘弾性スペクトロメーター「ＤＶＡ２００改良型」）によって測定した。測定条件は、周波数を１０Ｈｚとし、治具を引っ張りとし、昇温速度を２℃／ｍｉｎとし、初期ひずみを２ｍｍとし、変位振幅幅を±１２．５μｍとした。試験片（ダンベル）の寸法は、幅を４．０ｍｍとし、厚みを１．６６ｍｍとし、長さを３０．０ｍｍとした。この試験片の変位部分の長さを２０．０ｍｍとした。１０℃における測定値を表１及び表２に記載する。
【００５１】
双極子変換材料をシャフト内に挿入する方法としては、次のような方法で行った。
繊維強化プリプレグ１１〜１５を順次芯金（鉄芯）に巻回した後、まず、双極子変換材料からなるシートの表面（表裏両面）に、繊維強化プリプレグになじみやすいタック性樹脂をまんべんなく塗布し、双極子変換材料からなるシートの片面に繊維角度が０゜の繊維強化プリプレグ１６を貼り付けた。次に、上記繊維強化プリプレグ１６を貼り付けた双極子変換材料からなるシートの他面を、芯金に巻回した繊維角度が４５゜の繊維強化プリプレグ１５の外層に、巻回して積層した。
【００５２】
上記繊維強化プリプレグのカーボン繊維としては、引張弾性率が３０ｔｏｎｆ／ｍｍ２では、三菱レイヨン社製のＭＲシリーズ（ＭＲ４０）、東レ社製Ｔ８００Ｈ、Ｍ３０、引張弾性率が４０ｔｏｎｆ／ｍｍ２では三菱レイヨン社製ＨＲＸシリーズ（ＨＲ４０）、東レ社製Ｍ４０Ｊを使用した。引張弾性率が８０ｔｏｎｆ／ｍｍ２では日本グラファイト社製のＹＳ−８０を使用した。
【００５３】
（実施例１）
上記した図２に示す第一実施形態に記載の積層構成とし、繊維強化プリプレグ１１〜２２、及び双極子変換材料からなるシート１０（ＣＣＩ社製の商品名「ダイポールギーフィルム（ＤＰ２０１）」）を巻き付けて積層した。
繊維強化プリプレグ１１、１２としてＴＲ３５０Ｃ−１２５Ｓ（三菱レイヨン社製、引張弾性率２４ｔｏｎｆ／ｍｍ２）を、繊維強化プリプレグ１３、１５としてＨＲＸ３５０Ｃ−０７５Ｓ（三菱レイヨン社製、引張弾性率４０ｔｏｎｆ／ｍｍ２）を、繊維強化プリプレグ１４として８０５−３（東レ社製、引張弾性率３０ｔｏｎｆ／ｍｍ２）を、繊維強化プリプレグ１６、１９、２０としてＭＲ３５０Ｃ−１２５Ｓ（三菱レイヨン社製、引張弾性率３０ｔｏｎｆ／ｍｍ２）を、繊維強化プリプレグ１７としてＭＲ３５０Ｃ−１００Ｓ（三菱レイヨン社製、引張弾性率３０ｔｏｎｆ／ｍｍ２）を、繊維強化プリプレグ１８としてＥ８０２６Ｃ−１０Ｓ（ＮＧＦ（日本グラファイト）社製、引張弾性率８０ｔｏｎｆ／ｍｍ２）を、繊維強化プリプレグ２１、２２としてＥ１０２６Ａ−０９Ｎ（ＮＧＦ（日本グラファイト）社製、引張弾性率１０ｔｏｎｆ／ｍｍ２）を用いた。
繊維強化プリプレグの長さ、繊維角度は、それぞれ、図２に示す通りとし、上記の方法によりシャフトを作製した。
【００５４】
（実施例２）
実施例１の繊維強化プリプレグ１３及び繊維強化プリプレグ１５のカーボン繊維の引張弾性率を８０ｔｏｎｆ／ｍｍ２（Ｅ８０２６Ｃ−１０Ｓ、ＮＧＦ（日本グラファイト）社製）に変更した。その他は実施例１と同一とした。
【００５５】
（実施例３）
実施例１の繊維強化プリプレグ１３及び繊維強化プリプレグ１５のカーボン繊維の引張弾性率を４６ｔｏｎｆ／ｍｍ２（ＨＳＸ３５０Ｃ−１１０Ｓ、三菱レイヨン社製）に変更し、双極子変換材料からなるシートの重量を実施例１と異なり１２．０ｇとした。その他は実施例１と同一とした。
【００５６】
（実施例４）
双極子変換材料からなるシートの重量を実施例１と異なり１８．０ｇとした。その他は実施例１と同一とした。
【００５７】
（比較例１）
実施例１の双極子変換材料からなるシートを、ｔａｎδが０．１であるアイオノマー樹脂（三井デュポンポリケミカル社の商品名「ハイミラン１６５２」）のシートに変更した。その他は実施例１と同一とした。
【００５８】
（比較例２）
実施例１の繊維強化プリプレグ１３及び繊維強化プリプレグ１５のカーボン繊維の引張弾性率を２４ｔｏｎｆ／ｍｍ２（ＴＲ３５０Ｃ−１２５Ｓ、三菱レイヨン社製）に変更した。その他は実施例１と同一とした。
【００５９】
（比較例３）
双極子変換材料からなるシートの重量を実施例１と異なり０．５ｇとした。その他は実施例１と同一とした。
【００６０】
（比較例４）
双極子変換材料からなるシートの重量を実施例１と異なり２５．０ｇとし、シャフトの重量を８０ｇとなるように繊維強化プリプレグを積層した。
【００６１】
（比較例５）
シャフトのグリップ（ＢＵＴＴ）側端部からシャフト全長の５０％〜８０％の位置に双極子変換材料からなるシートを積層し、シャフトの曲げ剛性（ＥＩ）値を規定範囲外とした。その他は実施例１と同一とした。
【００６２】
（比較例６）
引張弾性率が３０ｔｏｎｆ／ｍｍ２以上８０ｔｏｎｆ／ｍｍ２以下のカーボン繊維を強化繊維とした繊維強化プリプレグを、塗装前のシャフト全重量の２０重量％となるように積層した。双極子変換材料からなるシートは実施例１と同一とした。
【００６３】
（比較例７）
双極子変換材料からなるシートの厚みを０．０３ｍｍとし、重量を０．５ｇとし、繊維強化プリプレグを積層した。
【００６４】
上記実施例１〜４、比較例１〜７の各ゴルフクラブシャフトについて、後述する方法により、振動減衰性、ＥＩ値、飛距離、フィーリングテストの測定、評価を行った。各評価結果を上記表１及び表２の下欄に記載する。
【００６５】
（振動減衰性の測定方法）
図３に示すように、シャフト１のグリップ端１ａを紐５０で吊り下げ、グリップ端１ａから３７０ｍｍの部分に加速度ピックアップ計５１を取り付け、加速度ピックアップ計５１を取り付けた反対側をインパクトハンマー５２で加振した。インパクトハンマー５２に取り付けられたフォースピックアップ計５３で計測した入力振動Ｆと加速度ピックアップ計５１で計測した応答振動αとから振動減衰率（振動減衰性）を算出した。
【００６６】
（ＥＩ（曲げ剛性）値の測定）
図４に示すように、万能材料試験機６０を用い、３点曲げにより、シャフト１を撓ませて測定を行った。ＥＩ値の算出は下記の式より行った。シャフト１のＴＩＰ（ヘッド）側端１ｂから１３０ｍｍの点から、１００ｍｍピッチで測定点を決めた。上記測定点が万能試験機６０の圧子６１の下にくるようにシャフト１を治具６２Ａ、６２Ｂの上に配置した。治具６２Ａ、６２Ｂの間隔は２００ｍｍとした。圧子６１の先端の曲率は７５Ｒ、治具６２Ａ、６２Ｂの先端の曲率は２Ｒとした。圧子６１をテストスピード５ｍｍ／ｍｉｎで降下させ、シャフト１を撓ませた。負荷荷重が２０ｋｇｆに達した時点で圧子６１の移動が終了し、その時のシャフト１の撓み量を測定した。
ＥＩ（ｋｇ・ｍｍ２）＝（負荷荷重×（支点間距離）３）／（４８×撓み量）
なお、測定値をｋｇ・ｍ２に換算して表１及び表２に記載した。
【００６７】
（飛距離の測定）
Ｈ（ハンディーキャップ）５〜２０のゴルファー１０名が各３球ずつ打球し、その飛距離の平均値を記載した。
【００６８】
（フィーリングテスト）
上記飛距離の測定と同じゴルファー１０名によりテストを行った。最もフィーリングの良いものを「◎」、フィーリングの良いものを「○」、フィーリングがあまり良くないものを「△」、フィーリングが悪いものを「×」として、上記４段階で評価し、最も多い評価を採用した。
【００６９】
表１及び表２に示すように、実施例１〜４のゴルフクラブシャフトは、振動減衰性が１．２〜１．５であり、比較例１〜７の０．２〜１．２に比べ非常に大きな値であり、振動減衰性能に優れていることが確認できた。実施例１〜４は、飛距離も２４０〜２６０ｙａｒｄであり、比較例１〜７の２２５〜２５０に比べ大きな値である上に、フィーリングテストの結果も非常に良好であることが確認できた。
【００７０】
比較例１は、振動減衰性が悪く、打球フィーリングも悪かった。比較例２は引張弾性率が低く、シャフトのしなりが大きいため、パワーロスし、飛距離が伸びなかった。比較例３は双極子変換材料の重量が小さいため、振動減衰性が非常に悪く、打球フィーリングも悪かった。比較例４は、重量が重く振り抜きが悪いため、飛距離がでなかった。
【００７１】
比較例５は振動減衰性が悪く、打球フィーリングも悪かった。比較例６は引張弾性率が低いプリプレグの重量が大きいため、飛距離が伸びなかった。比較例７は双極子変換材料の重量が小さいため、振動減衰性が非常に悪く、打球フィーリングも悪かった。
【００７２】
【発明の効果】
以上の説明より明らかなように、本発明によれば、シャフトを双極子変換材料と、引張弾性率の高い高弾性カーボンを強化繊維に用いた繊維強化プリプレグとを積層して成形することにより、シャフトの軽量化が図れ、スイング時のヘッドスピードが上がり飛距離が向上する上に、振動減衰性にも優れるため打球フィーリングも良いゴルフクラブシャフトを設計することができる。
【００７３】
このように、従来、打撃時に振動、衝撃が生じやすかった軽量ゴルフクラブシャフトにおいても、振動、衝撃を抑制することが可能となり、プレーヤーが打撃時に不快感を感じることがなくなるため、プレーヤーの肘、肩等への負担も低減することができる。
【図面の簡単な説明】
【図１】  本発明の第一実施形態のゴルフクラブシャフトの概略図である。
【図２】  本発明の第一実施形態のゴルフクラブシャフトに用いる繊維強化プリプレグを示す図である。
【図３】  シャフトの振動減衰性の測定方法を示す図である。
【図４】  シャフトのＥＩ値の測定方法を示す図である。
【符号の説明】
１  シャフト
２  ヘッド
３  グリップ
１０  双極子変換材からなるシート
１１〜２２  繊維強化プリプレグ
Ｆ１１〜Ｆ２２  強化繊維
【図１】
0004439754.tif 000004
【図２】
0004439754.tif 000005
【図３】
0004439754.tif 000006
【図４】
0004439754.tif 000007